Сплав на основе железа
IRON-BASED ALLOY

Изобретение относится к области черной металлургии и касается составов сплавов на основе железа, которые могут быть использованы для изготовления штампов горячего и холодного штампования, пресс-форм.
Известен сплав на основе железа, содержащий, мас. %: углерод 0,15-0,62; кремний 0,35-1,2; марганец 0,2-2,0; алюминий 0,005-0,1; хром 3,2-7,5; ванадий 0,2-1,2; никель 0,2-0,8; магний 0,001-0,05; молибден 1,2-2,5; азот 0,005-0,1; лантан 0,005-0,1; кальций 0,001-0,08; железо - остальное [1].
Задачей изобретения является повышение термостойкости сплава.
Технический результат достигается тем, что сплав на основе железа, содержащий марганец, алюминий, хром, ванадий, никель, магний, молибден, лантан, кальций, железо, дополнительно включает медь, теллур и бор, причем компоненты находятся при следующем соотношении, мас. %: марганец 9,0-10,5; алюминий 0,14-0,2; хром 5,5-7,5; ванадий 1,6-2,0; никель 2,0-2,6; магний 0,01-0,015; молибден 0,5-1,0; лантан 0,12-0,16; кальций 0,001-0,008; медь 1,2-1,6; теллур 0,001-0,002; бор 0,06-0,1; железо - остальное.
В таблице приведены составы сплава.
Продолжение таблицы
Марганец, хром, ванадий, никель, молибден, медь и бор обеспечивают термостойкость сплава. Никель, медь, кальций, лантан и алюминий препятствуют возникновению и развитию трещин при резких перепадах температур. Алюминий, медь, бор обеспечивают равномерный прогрев и охлаждение сплава.
Сплав может быть выплавлен в электропечах. Основной исходный материал для выплавки сплава - специально приготовленная шихта.
Источник информации
1. SU 508560, 1976.